(57)【特許請求の範囲】
【請求項１】
基体シート上に少なくとも反射防止層が直接あるいは離型層を介して設けられ、基体シート表面または離型層表面の平均表面粗さＲａが、２．０〜１５０ｎｍであり、透明窓となる箇所のうちの視認領域では平均表面粗さＲａが２．０〜３５ｎｍであり、透明窓となる箇所のうちの視認領域の周囲の周囲領域では平均表面粗さＲａが３５〜８５ｎｍであることを特徴とする反射防止転写材。
【請求項２】
基体シート表面または離型層表面の平均表面粗さＲａが、５．０〜１４０ｎｍである請求項１記載の反射防止転写材。
【請求項３】
基体シート表面または離型層表面の平均表面粗さＲａが、５．０〜８０ｎｍである請求項２記載の反射防止転写材。
【請求項４】
反射防止層の上に、紫外線硬化性樹脂、電子線硬化性樹脂または熱硬化性樹脂からなるハードコート層が形成された請求項１〜３のいずれかに記載の反射防止転写材。
【請求項５】
透明窓となる箇所を除く箇所に図柄層が形成されたものである請求項１〜４のいずれかに記載の反射防止転写材。
【発明の詳細な説明】
【０００１】
【発明の属する技術分野】
この発明は、携帯電話、ビデオカメラ、デジタルカメラ、自動車用機器、ＰＤＡ（Ｐｅｒｓｏｎａｌ  Ｄｉｇｉｔａｌ  Ａｓｓｉｓｔａｎｔ）、パーソナルコンピュータ用モニタ、紙のように軽くて薄く柔軟性に富む表示用電子装置である電子ペーパー、テレビなどの各種ディスプレイ、屋外掲示用電子機器などの各種電子機器、電子機器以外の各種表示部材、たとえば屋外表示板、額縁、写真立て、時計、窓ガラスなど、背後に位置するディスプレイ（表示画面としての機能を有する部材）などを透過して見ることができるようにして用いる反射防止成形品を得るために用いる反射防止転写材に関する。
【０００２】
【従来の技術】
携帯電話、ビデオカメラ、デジタルカメラ、自動車用機器などにおいて、ディスプレイ部分は、液晶パネルあるいは有機ＥＬパネルとの組み合わせなどにより構成されている。ディスプレイ部分は、液晶パネルの破損を防止したり、液晶パネル近辺を装飾したりすることを目的として、縁取りなどの図柄が形成された透明基材により構成されるカバー部品により覆われている。
【０００３】
カバー部品のディスプレイ部分は、表示された画面を見やすくするために、防眩性が要求される。そこで、フルネル反射と光の干渉を利用した反射防止層を形成する方法がある。
【０００４】
その場合、反射防止層の厚さを制御することが極めて重要で、厚さが１／４波長のときが、膜表面からの反射光と膜／基材界面からの反射光とが打ち消しあって反射率が低減し、最もすぐれた反射防止効果が発揮される。たとえば、屈折率が１．３６の反射防止層であれば、透過する光の中心波長が５５０ｎｍのとき、反射防止層の厚さは１００ｎｍ程度が最適となる。
【０００５】
【発明が解決しようとする課題】
しかし、このような薄膜の反射防止層は、微視的に見て凹凸のある透明基材上に形成されるため、均一の厚さで形成することは非常に困難であり、期待した反射防止効果がなかなか得られないという問題があった（図６参照）。
【０００６】
したがって、この発明は、上記のような欠点を解消し、均一な厚さの反射防止層を容易に形成するための反射防止転写材を提供することを目的とする。
【０００７】
【課題を解決するための手段】
この発明の反射防止転写材は、上記の目的を達成するために、つぎのように構成した。
【０００８】
すなわち、この発明の反射防止転写材は、基体シート上に少なくとも反射防止層が直接あるいは離型層を介して設けられ、基体シート表面または離型層表面の平均表面粗さＲａが、２．０〜１５０ｎｍであり、透明窓となる箇所のうちの視認領域では平均表面粗さＲａが２．０〜３５ｎｍであり、透明窓となる箇所のうちの視認領域の周囲の周囲領域では平均表面粗さＲａが３５〜８５ｎｍであるように構成した。
【０００９】
また、上記の発明において、基体シート表面または離型層表面の平均表面粗さＲａが、５．０〜１４０ｎｍであるように構成してもよい。
【００１０】
また、上記の発明において、基体シート表面または離型層表面の平均表面粗さＲａが、５．０〜８０ｎｍであるように構成してもよい。
【００１１】
また、上記の発明において、反射防止層の上に、紫外線硬化性樹脂、電子線硬化性樹脂または熱硬化性樹脂からなるハードコート層が形成されるように構成してもよい。
【００１２】
また、上記の発明において、透明窓となる箇所を除く箇所に図柄層が形成されるように構成してもよい。
【００１４】
【発明の実施の形態】
図面を参照しながらこの発明の実施の形態について詳しく説明する。
【００１５】
図１は、この発明の反射防止転写材の一実施例を示す断面図である。図２は、この発明の反射防止転写材を用いて製造した反射防止成形品の一実施例を示す断面図である。図３は、この発明の反射防止転写材を用いて製造した反射防止成形品の一実施例を示す斜視図である。図４〜５は、この発明の反射防止転写材を用いて反射防止成形品を製造する工程の一実施例を示す断面図である。図６は、従来の反射防止成形品を示す断面図である。図７は、この発明の反射防止転写材を用いて製造した反射防止成形品の一実施例を示す斜視図である。図８は、この発明の反射防止転写材を用いて製造した反射防止成形品の一実施例を示す断面図である。図９は、この発明の反射防止転写材の一実施例を示す断面図である。図中、１は基体シート、２は反射防止層、３はハードコート層、４は図柄層、５は接着層、６は反射防止転写材、７は透明基材、８は防汚層、９は反射防止成形品、１０は金型、１１は離型層である。
【００１６】
この発明の反射防止転写材６は、基体シート１上に少なくとも反射防止層２が直接あるいは離型層１１を介して設けられ、基体シート１表面または離型層１１表面の平均表面粗さＲａが、２．０〜１５０ｎｍであるものである（図１参照）。
【００１７】
反射防止層２を均一の厚さで形成するには、その下地となる基体シート１が、平滑性を有することが必要である。基体シート１の平滑性について種々試験した結果、表１に示すように、基体シート１の平均表面粗さＲａが、２．０〜１５０ｎｍであれば優れた反射防止効果を得ることができることがわかった。平均表面粗さＲａが２．０ｎｍ未満の基体シート１を製造することは非常に困難である。また、平均表面粗さＲａが１５０ｎμｍを越えると、反射防止層２の厚さが非常に不均一となり、反射防止層２の反射防止効果が非常に劣るものとなる。基体シート１の平均表面粗さＲａを２．０〜１５０ｎｍにするには、基体シート１の表面を鏡面プレス加工などで平滑化したり、レベリング特性に優れる離型層１１を形成するなどすればよい。好ましくは、５．０〜１４０ｎｍである。平均表面粗さＲａが５．０ｎｍ未満の基体シート１を製造することは困難な場合がある。また、平均表面粗さＲａが１４０ｎμｍを越えると、反射防止層２の厚さが不均一となり、反射防止層２の反射防止効果が劣る場合がある。さらに好ましくは、５．０〜８０ｎｍである。また、平均表面粗さＲａが３５ｎｍ以下であれば、それより平滑にしても反射防止層２の厚み公差および反射防止転写材６を用いて製造した反射防止成形品９の反射率はほとんど変わらないこともわかった。
【００１８】
基体シート１の材質としては、ポリプロピレン系樹脂、ポリエチレン系樹脂、ポリアミド系樹脂、ポリエステル系樹脂、アクリル系樹脂、ポリ塩化ビニル系樹脂などの樹脂シートなど、通常の転写材の基体シートとして用いるものを使用することができる。
【００１９】
基体シート１からの転写層の剥離性がよい場合には、基体シート１上に反射防止層２を直接設ければよい。基体シート１からの転写層の剥離性を改善するためには、基体シート１上に反射防止層２を設ける前に、離型層１１を全面的に形成してもよい。離型層１１は、成形同時転写後に基体シート１を剥離した際に、基体シート１とともに転写層から剥離除去される。離型層１１の材質としては、メラミン樹脂系離型剤、シリコーン樹脂系離型剤、フッ素樹脂系離型剤、セルロース誘導体系離型剤、尿素樹脂系離型剤、ポリオレフィン樹脂系離型剤、パラフィン系離型剤およびこれらの複合型離型剤などを用いることができる。離型層１１の形成方法としては、ロールコート法、スプレーコート法などのコート法、グラビア印刷法、スクリーン印刷法などの印刷法がある。
【００２０】
反射防止層２は基体シート１上に直接あるいは離型層１１上に全面的に形成する。反射防止層２は、透明基材７の反射を防止するための層である。
【００２１】
反射防止層２の材質としては、Ａｌ２Ｏ３、ＺｎＯ２、ＭｇＦ２などの金属化合物の蒸着層や、ＳｉＯ２、ＭｇＦ２などの低屈折率の金属化合物とＺｎＯ２、ＴｉＯ２などの高屈折率の金属化合物とを積層した蒸着層や、フッ素系ポリマーや酸化ケイ素ゲルなどからなる樹脂コーティング層などを用いることができる。また、これらを組み合わせたものであってもよい。
【００２２】
反射防止層２の製造方法としては、真空蒸着法、スパッタリング法、イオンプレーティング法などがある。あるいは金属アルコラート、金属キレートなどの有機金属化合物を浸積法あるいは印刷法、コーティング法などにより塗布し、その後、光照射あるいは乾燥により金属酸化物皮膜を形成して反射防止層２を得る方法もある。
【００２３】
反射防止層２は、低屈折率層１層だけでもよいし、低屈折率と高屈折率層の複合層であってもよい。複合層にすると反射防止性をより向上できる。複合層を形成するための工数が増えるのを解消するため、ロールツーロールによる連続コート方式で反射防止層２を形成するようにすれば、非常に効率的である。
【００２４】
反射防止層２の膜厚は、一般式ｎ×ｄ＝λ／４または一般式ｎ×ｄ＝３λ／４（ただし、ｎは低屈折率物質の屈折率、ｄは低屈折率物質の膜厚、λは低反射中心波長をそれぞれ示す）を満たすように適宜選択するとよい。通常、反射防止層２の厚さは、１０ｎｍ〜２．０μｍの範囲となる。
【００２５】
必要に応じて、反射防止層２の上にハードコート層３を形成してもよい。本発明でハードコート層３とは、その表面硬度がＪＩＳ  Ｋ５４００の測定方法にて測定した場合、Ｈ以上の鉛筆硬度を有する層をいう。また、転写材６上ではＨ未満の未硬化あるいは半硬化の状態にしておき、転写後に硬化させてＨ以上の鉛筆硬度にするようにしてもよい。ハードコート層３は、成形同時転写後に基体シート１を剥離した際に、反射防止成形品９の表面強度を高める層となる。
【００２６】
ハードコート層３は、熱硬化型樹脂や紫外線・電子線などの電離放射線硬化型樹脂などを用いることができる。多用されているのはアクリルウレタン系などの紫外線硬化型樹脂である。
【００２７】
紫外線硬化型樹脂としては、紫外線硬化型アクリルウレタン系樹脂、紫外線硬化型ポリエステルアクリレート系樹脂、紫外線硬化型エポキシアクリレート系樹脂などがあり、光重合開始剤と共に使用される。たとえば、紫外線硬化型アクリルウレタン系樹脂は、ポリエステルポリオールにイソシアネートモノマーあるいはプレポリマーを反応させ、得られた生成物に、水酸基を有するアクリレート又はメタクリレート系のモノマーを反応させることによって得られる。光重合開始剤としては、ベンゾフェノン誘導体、アセトフェノン誘導体、アントラキノン誘導体などを単独で、あるいは併用して用いることができる。紫外線硬化型樹脂には、さらに皮膜形成をよりよくさせるために熱可塑アクリル系樹脂などを適宜選択配合してもよい。
【００２８】
ハードコート層３の形成方法としては、グラビアコート法、ロールコート法、コンマコート法などのコート法、グラビア印刷法、スクリーン印刷法などの印刷法がある。
【００２９】
また、必要に応じて図柄層４を形成してもよい。図柄層４は、反射防止成形品９を装飾するための層である。反射防止成形品９がディスプレイ部分のカバー部品である場合、図柄層４は、透明窓となる箇所を除くパターンで、枠形状や文字形状となるように部分的に設けるのが通常である。図柄層４は、ハードコート層３の上に形成する。図柄層４は、通常は印刷層として形成する。印刷層の材質としては、ポリビニル系樹脂、ポリアミド系樹脂、ポリエステル系樹脂、アクリル系樹脂、ポリウレタン系樹脂、ポリビニルアセタール系樹脂、ポリエステルウレタン系樹脂、セルロースエステル系樹脂、アルキド樹脂などの樹脂をバインダーとし、適切な色の顔料または染料を着色剤として含有する着色インキを用いるとよい。印刷層の形成方法としては、オフセット印刷法、グラビア印刷法、スクリーン印刷法などの通常の印刷法などを用いるとよい。
【００３０】
また、図柄層４は、金属薄膜層からなるもの、あるいは印刷層と金属薄膜層との組み合わせからなるものでもよい。金属薄膜層は、図柄層４として金属光沢を表現するためのものであり、真空蒸着法、スパッタリング法、イオンプレーティング法、鍍金法などで形成する。表現したい金属光沢色に応じて、アルミニウム、ニッケル、金、白金、クロム、鉄、銅、スズ、インジウム、銀、チタニウム、鉛、亜鉛などの金属、これらの合金または化合物を使用する。金属薄膜層は、通常は、部分的に形成する。また、金属薄膜層を設ける際に、他の層との密着性を向上させるために、前アンカー層や後アンカー層を設けてもよい。
【００３１】
また、透明基材７の上に上記の各層を接着するために接着層５を形成するとよい。接着層５としては、透明基材７の素材に適した感熱性あるいは感圧性の樹脂を適宜使用する。
【００３２】
たとえば、透明基材７の材質がアクリル系樹脂の場合はアクリル系樹脂を用いるとよい。また、透明基材７の材質がポリフェニレンオキシド・ポリスチレン系樹脂、ポリカーボネート系樹脂、ポリスチレン系ブレンド樹脂の場合は、これらの樹脂と親和性のあるアクリル系樹脂、ポリスチレン系樹脂、ポリアミド系樹脂などを使用すればよい。さらに、透明基材７の材質がポリプロピレン樹脂の場合は、塩素化ポリオレフィン樹脂、塩素化エチレン−酢酸ビニル共重合体樹脂、環化ゴム、クマロンインデン樹脂が使用可能である。接着層５の形成方法としては、グラビアコート法、ロールコート法、コンマコート法などのコート法、グラビア印刷法、スクリーン印刷法などの印刷法がある。
【００３３】
転写層の構成は、上記した態様に限定されるものではない。たとえば、図柄層４の材質として透明基材７との接着性に優れたものを使用する場合には、接着層５を省略することができる。
【００３４】
なお、反射防止成形品８の用途によっては、その表面において、優れた反射防止機能が特に必要とされる領域と、やや反射防止機能が低下しても特に問題が生じない領域とに区分できる場合がある。図７は、携帯電話のフルカラー液晶表示部に用いる縦２５ｍｍ、横３３ｍｍの大きさの反射防止成形品８を示す斜視図である。このような用途の反射防止成形品８においては、中央領域Ａは携帯電話の使用者が最も注視する領域、言い換えれば、透明窓となる箇所のうち視認領域であるから反射防止機能がとくに必要な領域であり、平均表面粗さＲａを２〜３５ｎｍにするのが望ましい。これに対し、中央領域Ａの周縁の周囲領域Ｂは、携帯電話の使用者が注視する領域でないため、それほど高い反射防止機能は必要ではなく、Ｒａ値が３５〜８５ｎｍ程度であっても特に支障は生じない。
【００３５】
また、反射防止成形品８の表面形状の曲率半径Ｒが小さくなるほど、反射防止機能の必要性が低くなる。したがって、反射防止成形品８の表面形状の曲率半径Ｒが小さい領域においては、平均表面粗さＲａをたとえば８５〜１４０ｎｍ程度の範囲に低くすることが好ましい。また、特に支障が生じない場合には、反射防止機能をまったく有さないようにしてもよい。たとえば、図７に示した反射防止成形品８の表面形状が、図８に示す断面形状を有する場合、曲率半径Ｒが４０ｍｍ未満であるような非常に小さい周囲領域Ｂでは、携帯電話の使用者が注視する可能性がほとんどない。
【００３６】
したがって、平均表面粗さＲａの異なる２以上の離型層１１をパターン化して形成するようにしてもよい。すなわち、離型層１１の平均表面粗さＲａが大きいと、反射防止層との界面での剥離が困難になり、箔バリと呼ばれる剥離不良が生じる場合がある。したがって、図９に示すように、周囲領域Ｂの近傍付近においては、平均表面粗さＲａを反射防止効果が失われない程度に大きくするとともに、離型層１１Ｌの厚さを部分的に大きくすることによって、相対的に転写層の厚さを小さくすことができ、周囲領域Ｂにおける箔バリの発生を防止することができる。中央領域Ａにおいては、平均表面粗さＲａが小さい離型層１１Ｈが位置するように形成するとよい。
【００３７】
また、異なる材質からなる反射防止層２をパターン化して形成するようにしてもよい（図９参照）。すなわち、曲率半径Ｒが小さい周囲領域Ｂにおいて反射防止層２を設ける場合、フッ化マグネシウムなどの伸長性のない金属化合物からなる反射防止層２であれば、クラックが生じる可能性がある。したがって、周囲領域Ｂにはフッ素系樹脂、アクリル系樹脂、ウレタン系樹脂などの樹脂材料からなる反射防止層２Ｌを部分的にパターン化して形成し、中央領域Ａには金属化合物からなる反射防止層２Ｈを部分的にパターン化して形成するとよい。樹脂材料からなる反射防止層２Ｌは、反射防止効果は低いもののクラックが生じる可能性はかなり少ないためである。
【００３８】
また、これらを組み合わせた構成であってもよい。すなわち、図９に示すように、中央領域Ａにおいては、平均表面粗さＲａを５ｎｍ程度とできるだけ小さい値で離型層１１Ｈを形成するとともに、金属化合物の複数層からなる反射防止効果の高い反射防止層２Ｈを形成し、周囲領域Ｂにおいては、平均表面粗さＲａを１１０〜１４０ｎｍ程度と最低限の反射防止効果が得られる範囲で離型層１１Ｌを形成するとともに、伸縮性に優れたフッ素系樹脂からなる反射防止層２Ｌを形成するとよい。
【００３９】
また、中央領域Ａおよび周囲領域Ｂのいずれにも離型層１１を形成せず、中央領域Ａにおいては、基体シートの平均表面粗さＲａを５ｎｍとできるだけ小さい値となるようにするとともに、周囲領域Ｂにおいては、基体シートの表面粗さを１１０〜１４０ｎｍ程度になるようにしてもよい。
【００４０】
また、基体シートの平均表面粗さＲａと、離型層１１の平均表面粗さＲａとを併用して利用するように構成してもよい。
【００４１】
以上に述べたような構成の反射防止転写材６を用い、転写法を利用して反射防止成形品９を容易に得ることができる。
【００４２】
まず、透明基材７表面に、反射防止転写材６の接着層５側を密着させる。次に、シリコンラバーなどの耐熱ゴム状弾性体を備えたロール転写機、アップダウン転写機などの転写機を用い、温度８０〜２６０℃程度、圧力４９０〜１９６０Ｐａ程度の条件に設定した耐熱ゴム状弾性体を介して反射防止転写材６の基体シート１側から熱と圧力とを加える。こうすることにより、接着層５が透明基材７表面に接着する。
【００４３】
最後に、冷却後に基体シート１を剥がすと、基体シート１と反射防止層２との境界面で剥離が起こり、転写が完了する。また、基体シート１上に離型層１１を設けた場合は、基体シート１を剥がすと、離型層１１と反射防止層２との境界面で剥離が起こり、転写が完了する。このようにして反射防止成形品９を得ることができる。
【００４４】
次に、前記した反射防止転写材６を用い、射出成形による成形同時転写法を利用して反射防止成形品９を得る方法について説明する。
【００４５】
成形用金型１０としては、射出成形に用いられるものを利用する。
【００４６】
まず、成形用金型１０内に反射防止転写材６を送り込む（図４参照）。その際、枚葉の転写材６を１枚づつ送り込んでもよいし、長尺の転写材６の必要部分を間欠的に送り込んでもよい。長尺の転写材６を使用する場合、位置決め機構を有する送り装置を使用して、転写材６の図柄層４と成形用金型１０との見当が一致するようにするとよい。また、転写材６を間欠的に送り込む際に、転写材６の位置をセンサーで検出した後に転写材６を可動型と固定型とで固定するようにすれば、常に同じ位置で転写材６を固定することができ、図柄層４の位置ずれが生じないので便利である。
【００４７】
成形用金型１０を閉じた後、ゲートから溶融樹脂を金型１０内に射出充満させ、被転写物を形成するのと同時にその面に転写材６を接着させる（図５参照）。
【００４８】
透明基材７に用いることができる樹脂としては、ポリスチレン系樹脂、ポリオレフィン系樹脂、ＡＢＳ樹脂、ＡＳ樹脂、ＡＮ樹脂などの汎用樹脂を挙げることができる。また、ポリフェニレンオキシド・ポリスチレン系樹脂、ポリカーボネート系樹脂、ポリアセタール系樹脂、アクリル系樹脂、ポリカーボネート変性ポリフェニレンエーテル樹脂、ポリブチレンテレフタレート樹脂、超高分子量ポリエチレン樹脂などの汎用エンジニアリング樹脂や、ポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を使用することもできる。また、これらの成形樹脂にシリカビーズやアクリルビーズなどからなる光拡散剤などを混入してもよい。
【００４９】
透明基材７の形状は、平板状のものであっても、二次元あるいは三次元の曲面を有するものであってもよい。
【００５０】
被転写物である樹脂成形品を冷却した後、成形用金型１０を開いて樹脂成形品を取り出す。最後に、転写材６の基体シート１を剥離する。このようにして、転写層のみを成形品に転移することができる（図２、３参照）。
【００５１】
また、必要に応じて防汚層８を設けてもよい。防汚層８は、反射防止成形品９の汚染を防ぐために反射防止層２の上に設ける層であって、撥水性および撥油性を有する素材からなる層である。防汚層８としては、末端基にフッ素を有する界面活性剤などを用いるとよい。防汚層８を設けるには、コーティング法、浸漬法、真空蒸着法などによるとよい。防汚層８の膜厚は、できる限り薄い方が好ましい。防汚層８の厚さが大きいと反射防止成形品９の光透過率が低くなるからである。
【００５２】
このように本発明は、平滑性にすぐれた基体シート１上に、反射防止層２を直接あるいは離型層１１を介して形成した後に、ハードコート層３などの他層を形成することで、ハードコート層３などの他層の凹凸状態に関係なく、厚みの均一性に優れた反射防止層２を形成することができる。
【００５３】
【実施例】
表１に示すような種々の平均表面粗さＲａを有するポリエチレンテレフタレート系樹脂フィルムを基体シートとし、その上にメラミン樹脂をコートして離型層を形成し、次いでフッ化マグネシウムを蒸着して厚さ約１００ｎｍの反射防止層を形成し、次いで光拡散剤が５％混入されたウレタンアクリレート系樹脂を用いて厚さ４μｍのハードコート層を形成し、次いでアクリル系樹脂を用いて接着層を形成し、反射防止転写材を得た。
【００５４】
厚さ５０μｍのポリカーボネートフィルムを透明基材とし、反射防止転写材に積層し、ロール転写機にて基体シート側から熱圧を加えて接着し、基体シートを離型層とともに剥離除去してパソコンディスプレイ部用反射防止シートである反射防止成形品を得た。
【００５５】
【表１】
0003736840.tif 000002
【００５６】
評価結果の◎はきわめて良好、○は良好、△は可、×は不可をそれぞれ示す。
【００５７】
このようにして得た各反射防止成形品の反射率を測定したところ、実施例１〜５は反射防止性が高く、かつハードコート性がある非常に優れた反射防止シートであった。実施例６は、実施例１〜５よりは反射防止性が少し低下しているが、用途によっては十分に要求されている性能を有するものであった。実施例７は反射防止効果が少し劣るものであった。実施例８は反射防止効果が劣るものであった。
【００５８】
【発明の効果】
この発明は、以上のような構成を採るので、以下のような効果を奏する。
【００５９】
この発明の反射防止転写材は、基体シート上に少なくとも反射防止層が直接あるいは離型層を介して設けられ、基体シート表面または離型層表面の平均表面粗さＲａが、２．０〜１５０ｎｍであるので、厚さの均一性に優れた反射防止層を有するものである。したがって、この反射防止転写材を用いると反射防止効果に優れた反射防止成形品を容易に得ることができる。
【図面の簡単な説明】
【図１】この発明の反射防止転写材の一実施例を示す断面図である。
【図２】この発明の反射防止転写材を用いて製造した反射防止成形品の一実施例を示す断面図である。
【図３】この発明の反射防止転写材を用いて製造した反射防止成形品の一実施例を示す斜視図である。
【図４】この発明の反射防止転写材を用いて反射防止成形品を製造する工程の一実施例を示す断面図である。
【図５】この発明の反射防止転写材を用いて反射防止成形品を製造する工程の一実施例を示す断面図である。
【図６】従来の反射防止成形品を示す断面図である。
【図７】この発明の反射防止転写材を用いて製造した反射防止成形品の一実施例を示す斜視図である。
【図８】この発明の反射防止転写材を用いて製造した反射防止成形品の一実施例を示す断面図である。
【図９】この発明の反射防止転写材の一実施例を示す断面図である。
【符号の説明】
１  基体シート
２  反射防止層
３  ハードコート層
４  図柄層
５  接着層
６  反射防止転写材
７  透明基材
８  防汚層
９  反射防止成形品
１０  金型
１１  離型層
【図１】
0003736840.tif 000003
【図２】
0003736840.tif 000004
【図３】
0003736840.tif 000005
【図４】
0003736840.tif 000006
【図５】
0003736840.tif 000007
【図６】
0003736840.tif 000008
【図７】
0003736840.tif 000009
【図８】
0003736840.tif 000010
【図９】
0003736840.tif 000011